(57)【要約】  本発明の課題は、光学特性および耐久性に優れるとともに、偏光板等の寸法変化による応力を緩和し、光漏れや色むらを抑制することができる偏光板用粘着剤組成物および該粘着剤組成物からなる粘着剤層を有する偏光板を提供することにある。  本発明に係る偏光板用粘着剤組成物は、モノマー成分として、（ａ１）（メタ）アクリル酸エステル１０〜７９．９重量％と、（ａ２）ベンゼン環含有化合物２０〜８０重量％と、（ａ３）官能基含有化合物０．１〜１０重量％とを含み、ベンゼン環含有率が１０重量％以上であり、重量平均分子量が８０万〜２００万であるアクリル系共重合体（Ａ）１００重量部に対して、架橋剤（Ｂ）０．０１〜０．３重量部と、シランカップリング剤（Ｃ）０．０１〜０．５重量部とを含有することを特徴とする。【特許請求の範囲】
【請求項１】
モノマー成分として、
（ａ１）（メタ）アクリル酸エステル１０〜７９．９重量％と、
（ａ２）ベンゼン環含有化合物２０〜８０重量％と、
（ａ３）官能基含有化合物０．１〜１０重量％と
を含み、ベンゼン環含有率が１０重量％以上であり、重量平均分子量が８０万〜２００万であるアクリル系共重合体（Ａ）１００重量部に対して、
架橋剤（Ｂ）０．０１〜０．３重量部と、
シランカップリング剤（Ｃ）０．０１〜０．５重量部と
を含有することを特徴とする偏光板用粘着剤組成物。
【請求項２】
前記ベンゼン環含有化合物（ａ２）が、フェノキシジエチレングリコールアクリレート、フェノキシエチルアクリレート、ベンジルアクリレートおよびベンジルオキシエチルアクリレートからなる群より選ばれる少なくとも１種であることを特徴とする請求項１に記載の偏光板用粘着剤組成物。
【請求項３】
請求項１または２に記載の偏光板用粘着剤組成物からなる粘着剤層が、偏光板の少なくとも一方の面に形成されていることを特徴とする偏光板。
【請求項４】
前記粘着剤層の２３℃における貯蔵弾性率（Ｇ’１）が１．０×１０5Ｐａ以下であり、かつ８０℃における貯蔵弾性率（Ｇ’２）が５．０×１０4Ｐａ以下であることを特徴とする請求項３に記載の偏光板。
【請求項５】
前記貯蔵弾性率（Ｇ’１）と（Ｇ’２）との比（Ｇ’１／Ｇ’２）が、１．５超〜５以下であることを特徴とする請求項４に記載の偏光板。
【発明の詳細な説明】
【技術分野】
【０００１】
本発明は偏光板用粘着剤組成物および偏光板に関する。より詳しくは、液晶素子などに用いられる偏光板の寸法変化による応力を緩和し、光漏れや色むらなどを抑制することができる粘着剤組成物、および該粘着剤組成物からなる層を有する偏光板に関する。
【背景技術】
【０００２】
液晶表示装置の液晶素子は、所定の方向に配向した液晶成分が二枚の基板間に挟持された構造を有しており、この基板の表面には偏光板や偏光板と位相差板との積層体が、粘着剤層を介して貼着されている。
液晶素子は、表示装置の軽量化および薄型化に適しているため、近年、車載用テレビ、車載用ナビゲーションシステムのディスプレイ、パソコンのディスプレイ、壁掛けテレビ、屋外計測器用などの表示装置として、幅広い分野で使用されるようになってきており、これに伴い使用環境も非常に過酷になってきている。【０００３】
液晶素子に用いられる偏光板（フィルム）は、ポリビニルアルコール系偏光子の両面にトリアセテート系保護フィルムが積層された３層構造を有しているが、これら材料の特性から、過酷な使用条件下では、偏光板の寸法変化が生じ、この寸法変化に伴い、発泡やハガレが生じやすくなる。そのため、偏光板を位相差板または基板に貼着するための粘着剤について、分子量をあげたり、架橋度をあげることにより耐久性を向上させ、過酷な条件下での使用に耐えられるように改良する試みがなされている（例えば、特許文献１参照）。【０００４】
しかしながら、このような方法は、偏光板の寸法変化を粘着剤で抑制しようとするものであり、熱または湿熱条件で生じる偏光板の寸法変化に起因する応力を充分に吸収・緩和することができない。このため、偏光板に作用する残留応力の分布が不均一となり、特に外周部に応力集中が生じる結果、液晶表示装置において、光漏れ、色むらが起こりやすいという問題が発生する。【０００５】
このような問題に対して、粘着剤組成物に添加剤を配合することにより、偏光板の寸法変化に対する粘着剤層の応力緩和性を改善しようとする試みや、高分子量ポリマーと低分子量ポリマーとを含む粘着剤組成物を用いることにより、基材の寸法変化に起因する応力を吸収・緩和させ、湿熱条件下での光学的欠陥を防止する試みがなされている（例えば、特許文献２参照）。【０００６】
しかしながら、上記方法を用いても光学特性および応力緩和性が未だ充分とはいえず、また、液晶表示装置の利用分野がさらに拡大することが期待されることから、より過酷な条件下で使用されて基材の寸法変化量が増大しても、充分に応力を吸収・緩和することができる粘着剤組成物が要望されている。
【特許文献１】特開平３−１２４７１号公報
【特許文献２】特開２０００−１０９７７１号公報
【発明の開示】
【発明が解決しようとする課題】
【０００７】
本発明の課題は、光学特性および耐久性に優れるとともに、偏光板等の寸法変化による応力を緩和し、光漏れや色むらを抑制することができる偏光板用粘着剤組成物および該粘着剤組成物からなる粘着剤層を有する偏光板を提供することにある。
【課題を解決するための手段】
【０００８】
本発明者らは、上記課題に鑑み鋭意研究した。その結果、特定のモノマー成分からなるアクリル系共重合体に、少量の架橋剤およびシランカップリング剤を配合することにより、上記課題を解決することができる粘着剤組成物が得られることを見出した。
すなわち、本発明に係る偏光板用粘着剤組成物は、モノマー成分として、（ａ１）（メタ）アクリル酸エステル１０〜７９．９重量％と、（ａ２）ベンゼン環含有化合物２０〜８０重量％と、（ａ３）官能基含有化合物０．１〜１０重量％とを含み、ベンゼン環含有率が１０重量％以上であり、重量平均分子量が８０万〜２００万であるアクリル系共重合体（Ａ）１００重量部に対して、架橋剤（Ｂ）０．０１〜０．３重量部と、シランカップリング剤（Ｃ）０．０１〜０．５重量部とを含有することを特徴とする。【０００９】
本発明に係る偏光板は、前記偏光板用粘着剤組成物からなる粘着剤層が、偏光板の少なくとも一方の面に形成されていることを特徴とする。
本発明の偏光板用粘着剤組成物からなる粘着剤層は、２３℃における貯蔵弾性率（Ｇ’１）が１．０×１０5Ｐａ以下であり、かつ、８０℃における貯蔵弾性率（Ｇ’２）が５．０×１０4Ｐａ以下である。【００１０】
前記貯蔵弾性率（Ｇ’１）と（Ｇ’２）との比（Ｇ’１／Ｇ’２）は、１．５超〜５以下であることが好ましい。
【発明の効果】
【００１１】
本発明の粘着剤組成物からなる粘着剤層は、光学特性および耐久性に優れるとともに、高温高湿雰囲気下などの過酷な使用条件下においても、偏光板の寸法変化に対する応力緩和性に優れ、光漏れ、色むら、剥がれなどの発生を抑制することができる。
【発明を実施するための最良の形態】
【００１２】
以下、本発明に係る偏光板用粘着剤組成物および該粘着剤組成物からなる粘着剤層を有する偏光板について、詳細に説明する。
〔偏光板用粘着剤組成物〕
本発明に係る偏光板用粘着剤組成物は、特定のモノマー成分からなるアクリル系共重合体（Ａ）、架橋剤（Ｂ）およびシランカップリング剤（Ｃ）を含有する。【００１３】
＜アクリル系共重合体（Ａ）＞
（モノマー成分）
本発明で用いられるアクリル系共重合体（Ａ）は、モノマー成分として、（メタ）アクリル酸エステル（ａ１）、該（ａ１）と共重合可能なベンゼン環含有化合物（ａ２）、ならびに該（ａ１）および／または（ａ２）と共重合可能な官能基含有化合物（ａ３）を含む。【００１４】
上記（メタ）アクリル酸エステル（ａ１）としては、たとえば、メチル（メタ）アクリレート、エチル（メタ）アクリレート、プロピル（メタ）アクリレート、ｎ-ブチル（メタ）アクリレート、iso-ブチル（メタ）アクリレート、2-エチルヘキシル（メタ）アクリレート、n-オクチル（メタ）アクリレート、iso-オクチル（メタ）アクリレート、ラウリル（メタ）アクリレート、ステアリル（メタ）アクリレート、シクロヘキシル（メタ）アクリレート、メトキシエチル（メタ）アクリレートおよびエトキシメチル（メタ）アクリレートなどを挙げることができる。これらは単独で用いても、２種以上を組み合わせて用いてもよい。【００１５】
上記ベンゼン環含有化合物（ａ２）としては、ベンゼン環含有（メタ）アクリル酸エステルが好ましく、たとえば、ベンジル（メタ）アクリレート、ベンジルオキシエチル（メタ）アクリレート、フェノキシジエチレングリコール（メタ）アクリレート、フェノキシエチル（メタ）アクリレート、エチレンオキサイド変性クレゾール（メタ）アクリレート、エチレンオキサイド変性ノニルフェノール（メタ）アクリレートなどを挙げることができる。【００１６】
上記官能基含有化合物としては、架橋剤（Ｂ）と架橋反応する官能基を有する化合物、たとえば、（メタ）アクリル酸、β-カルボキシエチルアクリレート、イタコン酸、クロトン酸、マレイン酸、フマル酸および無水マレイン酸などのカルボキシル基含有化合物；２-ヒドロキシエチル（メタ）アクリレート、４-ヒドロキシブチル（メタ）アクリレート、クロロ-２-ヒドロキシプロピルアクリレート、ジエチレングリコールモノ（メタ）アクリレートおよびアリルアルコールなどのヒドロキシル基含有化合物；グリシジル（メタ）アクリレートなどのエポキシ基含有化合物；アミノメチル（メタ）アクリレート、ジメチルアミノエチル（メタ）アクリレートなどのアミノ基含有化合物；（メタ）アクリルアミド、Ｎ−メチロール（メタ）アクリルアミド、メトキシエチル（メタ）アクリルアミドなどのアミド基含有化合物；メタクリロキシプロピルメトキシシランなどのアルコキシシラン基含有化合物；およびアセトアセトキシエチル（メタ）アクリレートなどのアセトアセチル基含有化合物などを挙げることができる。これらは単独で用いても、２種以上を組み合わせて用いてもよい。これらの中でもカルボキシル基含有化合物および水酸基含有化合物が好ましい。【００１７】
また、本発明で用いられるアクリル系共重合体（Ａ）は、上記モノマー成分以外にも、本発明の目的を損なわない範囲で、他の単量体を共重合させてもよい。このような他の単量体としては、たとえば、酢酸ビニル、スチレン、メチルスチレン、ビニルトルエン、（メタ）アクリロニトリルなどを挙げることができる。
（重合方法）
本発明で用いられるアクリル系共重合体（Ａ）は、従来公知の重合法、たとえば、溶液重合、乳化重合、懸濁重合、塊状重合などの方法により合成することができる。【００１８】
（組成比）
上記アクリル系重合体（Ａ）中における各モノマー成分の含有量は、モノマー成分（ａ１）、（ａ２）および（ａ３）の合計１００重量％に対して、上記成分（ａ１）が１０〜７９．９重量％、好ましくは２５〜６９．９重量％、特に好ましくは２７〜６０．５重量％であり、上記成分（ａ２）が２０〜８０重量％、好ましくは３０〜７０重量％、特に好ましくは４０〜６０重量％であり、上記成分（ａ３）が０．１〜１０重量％、好ましくは０．１〜５重量％、特に好ましくは０．５〜３重量％である。【００１９】
上記のような量で各モノマー成分を共重合させることにより、粘弾性特性に優れた粘着剤組成物が得られ、偏光板の光漏れや色むらなどの発生を抑制することができる。
なお、上記他の単量体成分の含有量は、上記モノマー成分（ａ１）、（ａ２）および（ａ３）の合計１００重量％に対して、０〜１５重量％、好ましくは０〜１０重量％である。【００２０】
（ベンゼン環含有率）
上記アクリル系共重合体（Ａ）は、ベンゼン環含有率が１０重量％以上、好ましくは１５〜５０重量％、特に好ましくは２０〜４０重量％である。ベンゼン環含有率が上記範囲にあることにより、後述する粘着剤組成物の貯蔵弾性率を特定の範囲にすることができ、応力緩和性に優れた粘着剤組成物を得ることができる。なお、ベンゼン環含有率は下記式（１）により算出した値である。【００２１】
【数１】
2006009250.tif 000002
【００２２】
すなわち、上記アクリル系共重合体（Ａ）が、モノマー成分（ａ１）、（ａ２）および（ａ３）からなる場合、下記式（１’）により求められる。【００２３】
【数２】
2006009250.tif 000003
【００２４】
上記式（１’）中、Ｍ１はモノマー成分（ａ１）の分子量、Ｍ２はモノマー成分（ａ２）の分子量、Ｍ３はモノマー成分（ａ３）の分子量であり、Ｙ１はモノマー成分（ａ１）の含有量（重量％）、Ｙ２はモノマー成分（ａ２）の含有量（重量％）、Ｙ３はモノマー成分（ａ３）の含有量（重量％）である。
（分子量）
上記アクリル系共重合体（Ａ）の重量平均分子量（Ｍｗ）は、８０万〜２００万、好ましくは１００万〜１８０万、特に好ましくは１００万〜１５０万であることが望ましい。アクリル系共重合体（Ａ）のＭｗが上記範囲にあることにより、偏光板の寸法変化に対する応力緩和性ならびに粘着剤としての凝集力に優れることから、偏光板の光漏れ、色むら、剥がれなどの発生を抑制することができる。なお、上記重量平均分子量は、ゲルパーミエーションクロマトグラフィー（ＧＰＣ）法におけるポリスチレン換算により求めた値である。【００２５】
＜架橋剤（Ｂ）＞
本発明で用いられる架橋剤（Ｂ）としては、イソシアネート系化合物、エポキシ系化合物、アミン系化合物、金属キレート系化合物およびアジリジン系化合物などを挙げることができる。これらの中では、イソシアネート系化合物が好ましい。
上記イソシアネート系化合物としては、たとえば、トリレンジイソシアネート、クロルフェニレンジイソシアナート、ヘキサメチレンジイソシアナート、テトラメチレンジイソシアナート、イソホロンジイソシアネート、キシリレンジイソシアネート、ジフェニルメタンジイソシアネート、水添されたジフェニルメタンジイソシアネートなどのイソシアネートモノマー、およびこれらイソシアネートモノマーをトリメチロールプロパンなどと付加したイソシアネート化合物やイソシアヌレート化物、ビュレット型化合物、さらには公知のポリエーテルポリオールやポリエステルポリオール、アクリルポリオール、ポリブタジエンポリオール、ポリイソプレンポリオールなどを付加反応させたウレタンプレポリマー型のイソシアネートなどを挙げることができる。【００２６】
上記エポキシ系化合物としては、たとえば、エチレングリコールグリシジルエーテル、ポリエチレングリコールジグリシジルエーテル、グリセリンジグリシジルエーテル、グリセリントリグリシジルエーテル、１，３-ビス（Ｎ，Ｎ-ジグリシジルアミノメチル)シクロヘキサン、Ｎ，Ｎ，Ｎ’，Ｎ’-テトラグリジル-ｍ-キシリレンジアミン、Ｎ，Ｎ，Ｎ’，Ｎ’-テトラグリジルアミノフェニルメタン、トリグリシジルイソシアヌレート、ｍ-Ｎ，Ｎ-ジグリシジルアミノフェニルグリシジルエーテル、Ｎ，Ｎ-ジグリシジルトルイジン、Ｎ，Ｎ-ジグリシジルアニリンなどを挙げることができる。【００２７】
上記アミン系化合物としては、たとえば、ヘキサメチレンジアミン、トリエチルジアミン、ポリエチレンイミン、ヘキサメチレンテトラミン、ジエチレントリアミン、トリエチルテトラミン、イソホロンジアミン、アミノ樹脂およびメチレン樹脂などを挙げることができる。
上記金属キレート化合物としては、たとえば、アルミニウム、鉄、銅、亜鉛、スズ、チタン、ニッケル、アンチモン、マグネシウム、バナジウム、クロムおよびジルコニウムなどの多価金属がアセチルアセトンやアセト酢酸エチルに配位した化合物などを挙げることができる。【００２８】
上記アジリジン系化合物としては、たとえば、ジフェニルメタン-４，４'-ビス(１-アジリジンカーボキサミド)、トリメチロールプロパントリ-β-アジリジニルプロピオネート、テトラメチロールメタントリ-β-アジリジニルプロピオネート、トルエン-２，４-ビス(１-アジリジンカーボキサミド)、トリエチレンメラミン、ビスイソフタロイル-１-(２-メチルアジリジン)、トリス-１-(２-メチルアジリジン)フォスフィン、トリメチロールプロパントリ-β-(２‐メチルアジリジン)プロピオネートなどを挙げることができる。【００２９】
上記架橋剤（Ｂ）は、１種単独で用いても、２種以上を組み合わせて用いてもよい。上記架橋剤（Ｂ）の配合量は、上記アクリル系共重合体１００重量部に対して０．０１〜０．３重量部、好ましくは０．０１〜０．２重量部、特に好ましくは０．０１〜０．１重量部である。
上記の範囲で配合することにより、後述する粘弾性特性を確保することができ、偏光板の寸法変化による応力を緩和し、光漏れや色むらを防止することができるとともに、耐久性に優れた粘着剤組成物を得ることができる。なお、架橋剤（Ｂ）の配合量が上記範囲を超えると、貯蔵弾性率が高くなり、偏光板の寸法変化による応力の緩和作用が充分に得られず、光漏れ性を改善することができないことがあり、上記範囲よりも少ないと、耐久性が充分に得られないことがある。【００３０】
＜シランカップリング剤（Ｃ）＞
本発明で用いられるシランカップリング剤（Ｃ）としては、たとえば、ビニルトリメトキシシラン、ビニルトリエトキシシラン、メタクリロキシプロピルトリメトキシシラン等の重合性不飽和基含有ケイ素化合物；３-グリシドキシプロピルトリメトキシシラン、３-グリシドキシプロピルメチルジメトキシシラン、２-(３，４-エポキシシクロヘキシル)エチルトリメトキシシラン等のエポキシ構造を有するケイ素化合物；３-アミノプロピルトリメトキシシラン，Ｎ-(２-アミノエチル)３-アミノプロピルトリメトキシシラン，Ｎ-(２-アミノエチル)３-アミノプロピルメチルジメトキシシラン等のアミノ基含有ケイ素化合物；および３-クロロプロピルトリメトキシシランなどが挙げられる。【００３１】
上記シランカップリング剤（Ｃ）は、１種単独で用いても、２種以上を組み合わせて用いてもよい。上記シランカップリング剤（Ｃ）の配合量は、上記アクリル系重合体（Ａ）１００重量部に対して、０．０１〜０．５重量部、好ましくは０．０５〜０．３重量部、特に好ましくは０．０５〜０．２重量部である。上記の範囲で配合することにより、偏光板用途として求められる耐久性を充分に得ることができる。【００３２】
＜製造方法＞
本発明の偏光板用粘着剤組成物は、上記アクリル系共重合体（Ａ）、架橋剤（Ｂ）およびシランカップリング剤（Ｃ）を上記範囲の量で混合することにより製造することができる。
＜添加剤＞
本発明の粘着剤組成物には、透明性、視認性および本発明の効果を損なわない範囲で、紫外線吸収剤、酸化防止剤、防腐剤、防黴剤、粘着付与樹脂、可塑剤、消泡剤および濡れ性調製剤などの添加剤を配合してもよい。【００３３】
〔偏光板〕
本発明に係る偏光板は、上記偏光板用粘着剤組成物からなる粘着剤層が、偏光板（偏光フィルム）の少なくとも一方の面に形成されている。
本発明で使用される偏光フィルムとしては、従来公知の偏光フィルムを使用することができる。例えば、ポリビニルアルコール、ポリビニルホルマール、ポリビニルアセタールおよびエチレン・酢酸ビニル共重合体の鹸化物等のポリビニルアルコール系樹脂からなるフィルムに、ヨウ素あるいは二色性染料等の偏光成分を含有させて延伸することにより得られるフィルムに、三酢酸セルロース等のセルロース系フィルム、ポリカーボネートフィルム、ポリエーテルスルホン系フィルム等の保護フィルムが積層された多層フィルムなどを使用することができる。【００３４】
このような偏光板（フィルム）に粘着剤層を形成する方法に特に制限はなく、この偏光板（フィルム）表面に直接バーコーター等を用いて上記粘着剤組成物を塗布し乾燥させる方法を採用することもできるが、上記粘着剤組成物を一旦剥離性基材表面に塗布し乾燥させた後、この剥離性基材表面に形成された粘着剤層を偏光フィルム表面に転写し、次いで熟成させる方法を採用することが好ましい。【００３５】
こうして形成される粘着剤層の厚さは、乾燥厚で通常は１０〜１００μｍ、好ましくは２０〜５０μｍの範囲内にある。なお、この粘着剤層は、偏光板（フィルム）の少なくとも一方の面に形成されていればよく、したがって本発明では偏光板（フィルム）の両面にこの粘着剤層を形成することもできる。
本発明の粘着剤組成物からなる粘着剤層は、２３℃における貯蔵弾性率（Ｇ’１）が、１．０×１０5Ｐａ以下、好ましくは５．０×１０3〜１．０×１０5Ｐａ、特に好ましくは５．０×１０4〜１．０×１０5Ｐａであり、８０℃における貯蔵弾性率（Ｇ’２）が、５．０×１０4Ｐａ以下、好ましくは１．０×１０3〜５．０×１０4Ｐａ、特に好ましくは１．０×１０4〜５．０×１０4Ｐａである。２３℃および８０℃における貯蔵弾性率が上記範囲にあることにより、通常想定される使用条件下における偏光板の寸法変化に対する応力緩和性に優れることから、高温高湿雰囲気下においても光漏れや色むらなどの発生を抑制することができる。【００３６】
また、本発明の粘着剤組成物からなる粘着剤層において、上記貯蔵弾性率（Ｇ’１）と（Ｇ’２）との比（Ｇ’１）／（Ｇ’２）は、通常、１．５超〜５以下であり、好ましくは１．５超〜４．５以下、特に好ましくは１．５超〜４以下である。貯蔵弾性率の比が上記範囲にあることにより、常温から高温における変形性が大きくなり、寸法変化に対する応力緩和性に優れ、光漏れや色むらの発生を抑制することができる。【００３７】
本発明の偏光板（フィルム）には、例えば保護層、反射層、防眩層等の他の機能を有する層が積層されていてもよい。
本発明の粘着剤組成物からなる粘着剤層が形成された偏光板を基板等に貼着することにより、粘着剤層が熱応力を充分に緩和するため、光漏れや色むらなどが発生しない。
［実施例］
以下、実施例に基づいて本発明をより具体的に説明するが、本発明はこれら実施例に何ら限定されることはない。なお、以下においてアクリル系ポリマー溶液における各ポリマーのポリスチレン換算の重量平均分子量（Ｍｗ）をＧＰＣ法により求めた。測定条件は以下の通りである。【００３８】
（測定条件）
装置：東ソー社製「ＨＬＣ−８１２０」
カラム：東ソー社製「Ｇ７０００ＨＸＬ」１本
「ＧＭＨＸＬ」      ２本
「Ｇ２５００ＨＸＬ」１本
サンプル濃度：１．５ｍｇ／ｍｌになるようにテトラヒドロフランで希釈
移動相溶媒：テトラヒドロフラン
流量：１．０ｍｌ／ｍｉｎ
カラム温度：４０℃
＜製造例１＞
ｎ−ブチルアクリレート（ｎ−ＢＡ）６９重量部、フェノキシジエチレングリコールアクリレート３０重量部、４−ヒドロキシブチルアクリレート（４ＨＢＡ）１重量部、酢酸エチル１２０重量部およびアゾビスイソブチロニトリル（ＡＩＢＮ）０．１重量部を反応容器に入れ、この反応容器内の空気を窒素ガスで置換した後、攪拌下に窒素雰囲気中でこの反応溶液を６６℃に昇温させ、１０時間反応させた。反応終了後、酢酸エチルで希釈し、固形分２０重量％のアクリル系ポリマー溶液（１）を得た。なお、得られたアクリル系共重合体のＧＰＣによる重量平均分子量（Ｍｗ）は１１０万であった。また、上記式（１’）から求めたベンゼン環含有率は１４重量％であった。【００３９】
＜製造例２＞
モノマーの配合比を、ｎ−ＢＡ４９重量部、フェノキシジエチレングリコールアクリレート５０重量部、４ＨＢＡ１重量部に変更した以外は、製造例１と同様にして固形分２０重量％のアクリル系ポリマー溶液（２）を得た。なお、得られたアクリル系共重合体のＧＰＣによる重量平均分子量（Ｍｗ）は１１０万であった。また、上記式（１’）から求めたベンゼン環含有率は２０重量％であった。【００４０】
＜製造例３＞
モノマーの種類および配合比を、ｎ−ＢＡ４９重量部、ベンジルアクリレート５０重量部、４ＨＢＡ１重量部に変更した以外は、製造例１と同様にして固形分２０重量％のアクリル系ポリマー溶液（３）を得た。なお、得られたアクリル系共重合体のＧＰＣによる重量平均分子量（Ｍｗ）は１００万であった。また、上記式（１’）から求めたベンゼン環含有率は２７重量％であった。【００４１】
＜製造例４＞
モノマーの種類および配合比を、ｎ−ＢＡ９９重量部、４ＨＢＡ１重量部に変更した以外は、製造例１と同様にして固形分２０重量％のアクリル系ポリマー溶液（４）を得た。なお、得られたアクリル系共重合体のＧＰＣによる重量平均分子量（Ｍｗ）は１３０万であり、モノマー成分としてベンゼン環含有化合物を用いていないことから、ベンゼン環含有率は０重量％であった。【００４２】
＜製造例５＞
モノマーの配合比を、ｎ−ＢＡ８４重量部、フェノキシジエチレングリコールアクリレート１５重量部、４ＨＢＡ１重量部に変更した以外は、製造例１と同様にして固形分２０重量％のアクリル系ポリマー溶液（５）を得た。なお、得られたアクリル系共重合体のＧＰＣによる重量平均分子量（Ｍｗ）は１１０万であった。また、上記式（１’）から求めたベンゼン環含有率は８重量％であった。【００４３】
＜製造例６＞
モノマーの種類および配合比を、ｎ−ＢＡ４９重量部、シクロヘキシルアクリレート５０重量部、４ＨＢＡ１重量部に変更した以外は、製造例１と同様にして固形分２０重量％のアクリル系ポリマー溶液（６）を得た。なお、得られたアクリル系共重合体のＧＰＣによる重量平均分子量（Ｍｗ）は１１０万であり、モノマー成分としてベンゼン環含有化合物を用いていないことから、ベンゼン環含有率は０重量％であった。【００４４】
＜製造例７＞
モノマーの配合比を、ｎ−ＢＡ４９重量部、フェノキシジエチレングリコールアクリレート５０重量部、４ＨＢＡ１重量部に変更し、酢酸エチルを８０重量部、ＡＩＢＮを０．０５重量部に変更した以外は、製造例１と同様にして固形分１５重量％のアクリル系ポリマー溶液（７）を得た。なお、得られたアクリル系共重合体のＧＰＣによる重量平均分子量（Ｍｗ）は１８０万であった。また、上記式（１’）から求めたベンゼン環含有率は２０重量％であった。【００４５】
＜製造例８＞
モノマーの配合比を、ｎ−ＢＡ４９重量部、フェノキシジエチレングリコールアクリレート５０重量部、４ＨＢＡ１重量部に変更し、酢酸エチルを１４０重量部に変更した以外は、製造例１と同様にして固形分２０重量％のアクリル系ポリマー溶液（８）を得た。なお、得られたアクリル系共重合体のＧＰＣによる重量平均分子量（Ｍｗ）は８５万であった。また、上記式（１’）から求めたベンゼン環含有率は２０重量％であった。【００４６】
＜製造例９＞
モノマーの種類および配合比を、ｎ−ＢＡ４９重量部、フェノキシエチルアクリレート５０重量部、４ＨＢＡ１重量部に変更した以外は、製造例１と同様にして固形分２０重量％のアクリル系ポリマー溶液（９）を得た。なお、得られたアクリル系共重合体のＧＰＣによる重量平均分子量（Ｍｗ）は１００万であった。また、上記式（１’）から求めたベンゼン環含有率は２７重量％であった。【００４７】
＜製造例１０＞
モノマーの種類および配合比を、ｎ−ＢＡ４９重量部、ベンジルオキシエチルアクリレート５０重量部、４ＨＢＡ１重量部に変更した以外は、製造例１と同様にして固形分２０重量％のアクリル系ポリマー溶液（１０）を得た。なお、得られたアクリル系共重合体のＧＰＣによる重量平均分子量（Ｍｗ）は１００万であった。また、上記式（１’）から求めたベンゼン環含有率は２０重量％であった。【００４８】
製造例１〜１０で得られたアクリル系ポリマー溶液（１）〜（１０）の組成、ベンゼン環含有率および重量平均分子量（Ｍｗ）を表１に示す。【００４９】
【表１】
2006009250.tif 000004
【００５０】
〔実施例１〕
製造例１で得られたアクリル系ポリマー溶液（１）の固形分１００重量部に対し、イソシアネート系架橋剤（日本ポリウレタン社製「コロネートＬ」）０．１重量部およびシランカップリング剤（信越ポリマー社製「ＫＢＭ−４０２」）０．１重量部を添加し、充分に混合して偏光板用粘着剤組成物を得た。粘着剤組成物の組成について表２に示す。【００５１】
得られた粘着剤組成物をシリコン剥離処理したＰＥＴフィルムに塗布し、９０℃で３分間乾燥して溶剤分を揮発させて２５μｍの粘着剤層を形成した。次いで、粘着剤層が形成されたＰＥＴフィルムを偏光板に貼り合わせて温度２３℃、湿度６５％の条件下で７日間熟成させて、評価用サンプルを作製した。
〔実施例２〜７および比較例１〜７〕
粘着剤組成物の各成分の配合割合を表２に示すように変更した以外は、実施例１と同様の方法で粘着剤組成物を調製し、評価用サンプルを作製した。【００５２】
【表２】
2006009250.tif 000005
【００５３】
〔評価〕
実施例１〜７および比較例１〜７で得られた評価用サンプルを用いて、以下の方法で評価を行った。評価結果を表３に示す。
＜耐久性能＞
得られた評価用サンプルを８５℃および６０℃／９５％Ｒｈの条件下に５００時間放置し、フィルムの剥離、接着界面での発泡などの有無を目視で観察し、実用上問題ない状態を「○」とし、実用上やや問題ある状態を「△」とし、実用上問題ある状態を「×」とした。【００５４】
＜光漏れ＞
得られた評価用サンプルを８５℃の条件下で７２時間放置し、寸法変化による残留応力に起因して生じる光漏れを目視で観察し、実用上問題ない状態を「○」とし、実用上やや問題ある状態を「△」とし、実用上問題ある状態を「×」とした。
＜貯蔵弾性率＞
得られた評価用サンプルについて、Ａｎｔｏｎ  Ｐａａｒ製「Ｐｈｙｓｉｃａ  ＭＣＲ３００」を用いて、温度２３℃および８０℃における貯蔵弾性率（周波数１０Ｈｚ）を測定した。【００５５】
【表３】
2006009250.tif 000006
【００５６】
表２に示すように、本発明の粘着剤組成物（実施例１〜７）は、耐久性能および光漏れ防止に優れていた。一方、ベンゼン環含有化合物を含まないアクリル系ポリマーからなる粘着剤組成物（比較例１および３）は、光漏れが発生した。また、ベンゼン環含有率の低いアクリル系ポリマーからなる粘着剤組成物（比較例２）および架橋剤含有量の多い粘着剤組成物（比較例５）についても、光漏れ防止効果が充分ではなかった。これは、粘着剤層の２３℃および／または８０℃における貯蔵弾性率が高いためと考えられる。架橋剤を配合していない粘着剤組成物（比較例４）およびシランカップリング剤を配合していない粘着剤組成物（比較例６）については、充分な耐久性が得られなかった。
【国際調査報告】
2006009250.tif 000007
2006009250.tif 000008
2006009250.tif 000009
2006009250.tif 000010